(57)【要約】【課題】蛍光体スラリーをガラス管の内面に十分に付着させることが可能であり、かつ、蛍光体スラリーにおける蛍光体の安定した懸濁状態を保つことができるニトロセルロース溶液およびその製造方法、このニトロセルロース溶液を用いた蛍光体スラリーおよびその製造方法、この蛍光体スラリーを用いて形成された蛍光体被膜、この蛍光体被膜が設けられた蛍光ランプを提供する。【解決手段】本発明のニトロセルロース溶液は、ニトロセルロースと、酢酸ブチルとを含有してなるニトロセルロース溶液であって、前記ニトロセルロースの平均重合度は４００以上かつ２０００以下、前記ニトロセルロースの含有率が１重量％のときの粘度が２ｍＰａ・ｓ以上かつ２０ｍＰａ・ｓ以下であることを特徴とする。【選択図】なし【特許請求の範囲】
【請求項１】
ニトロセルロースと、酢酸ブチルとを含有してなるニトロセルロース溶液であって、
前記ニトロセルロースの平均重合度は４００以上かつ２０００以下、前記ニトロセルロースの含有率が１重量％のときの粘度は２ｍＰａ・ｓ以上かつ２０ｍＰａ・ｓ以下であることを特徴とするニトロセルロース溶液。
【請求項２】
ニトロセルロースと、酢酸ブチルとを含有してなるニトロセルロース溶液の製造方法であって、
前記ニトロセルロースと前記酢酸ブチルを混合して混合溶液とし、該混合溶液を超音波処理することを特徴とするニトロセルロース溶液の製造方法。
【請求項３】
ニトロセルロースと酢酸ブチルとを含有してなり、前記ニトロセルロースの平均重合度は４００以上かつ２０００以下、前記ニトロセルロースの含有率が１重量％のときの粘度は２ｍＰａ・ｓ以上かつ２０ｍＰａ・ｓ以下であるニトロセルロース溶液と、蛍光体とを含有してなることを特徴とする蛍光体スラリー。
【請求項４】
ニトロセルロースと酢酸ブチルとを含有してなるニトロセルロース溶液と、蛍光体とを含有してなる蛍光体スラリーの製造方法であって、
前記ニトロセルロース溶液と前記蛍光体を混合して混合物とし、該混合物を超音波処理することを特徴とする蛍光体スラリーの製造方法。
【請求項５】
ニトロセルロースと酢酸ブチルとを含有してなり、前記ニトロセルロースの平均重合度は４００以上かつ２０００以下、前記ニトロセルロースの含有率が１重量％のときの粘度は２ｍＰａ・ｓ以上かつ２０ｍＰａ・ｓ以下であるニトロセルロース溶液と、蛍光体とを含有してなる蛍光体スラリーを用いて形成してなることを特徴とする蛍光体被膜。
【請求項６】
ニトロセルロースと酢酸ブチルとを含有してなり、前記ニトロセルロースの平均重合度は４００以上かつ２０００以下、前記ニトロセルロースの含有率が１重量％のときの粘度は２ｍＰａ・ｓ以上かつ２０ｍＰａ・ｓ以下であるニトロセルロース溶液と、蛍光体とを含有してなる蛍光体スラリーを用いて形成した蛍光体被膜が、透光性封止管の内面に設けられたことを特徴とする蛍光ランプ。
【発明の詳細な説明】
【技術分野】
【０００１】
本発明は、ニトロセルロース溶液およびその製造方法、蛍光体スラリーおよびその製造方法、蛍光体被膜、蛍光ランプに関し、さらに詳しくは、蛍光体スラリーに適度な粘性を付与することが可能なニトロセルロース溶液およびその製造方法、このニトロセルロース溶液を用いた蛍光体スラリーおよびその製造方法、この蛍光体スラリーを用いて形成された蛍光体被膜、この蛍光体被膜が設けられた蛍光ランプに関するものである。
【背景技術】
【０００２】
従来、液晶モニタ、液晶テレビなどの液晶表示装置（ＬＣＤ）の光源としては、冷陰極型蛍光放電管（冷陰極型蛍光ランプ、ＣＣＦＬ）が用いられている。
この冷陰極型蛍光放電管は、例えば、ガラス管の両端が封止された透光性封止管の内面に蛍光体からなる発光層（蛍光体被膜）を形成し、この透光性封止管内の両端部側にそれぞれ電極を設け、この透光性封止管内の任意の部分、例えば電極などに酸化セシウムなどの電子線放射性物質を付着させ、さらに、この透光性封止管内に水銀およびアルゴンなどの希ガスを封入したものである。
透光性封止管内面への蛍光体被膜の形成方法としては、透光性封止管をなすガラス管を垂直に保持し、その下端を、蛍光体を含有するスラリー（蛍光体スラリー）に浸漬して、その下端からガラス管内に吸い上げることにより、ガラス管内面に蛍光体スラリーを塗布する方法が公知である。
【０００３】
ところで、近年、液晶表示装置の薄型化、大画面化の志向に応じて、冷陰極型蛍光放電管もより細径かつ長尺にする必要がある。しかしながら、上記の蛍光体スラリーをガラス管内に吸い上げる方法では、蛍光体スラリーがガラス管内に詰まるか、あるいは、ガラス管内に形成された蛍光体被膜の膜厚が不均一となり、その結果として、冷陰極型蛍光放電管の輝度のばらつきや色差が大きくなるという問題があった。
【０００４】
このような問題を解決するために、垂直に保持したガラス管の上端からその内部に蛍光体スラリーを流下させた後、ガラス管の上端からその内部に加圧気体を流入して、ガラス管内に詰まった蛍光体スラリーを強制的に排出する方法が開示されている（例えば、特許文献１参照）。
また、垂直に保持したガラス管の内面に蛍光体スラリーを塗布した後、ガラス管の下端に空気を吹き付けて、ガラス管の下端に横方向に高速で空気を流動させることにより、この高速空気流がガラス管内の空気を吸引し、その下端から吸引される空気流でガラス管の下端に詰まる蛍光体スラリーを除去する方法が開示されている（例えば、特許文献２参照）。
【０００５】
また、ガラス管の内面に蛍光体スラリーを塗布した後、このガラス管をその管長方向の中心軸を回転軸として回転させることにより、ガラス管の内面に、膜厚の均一な蛍光体被膜を形成する方法が開示されている（例えば、特許文献３参照）。
さらに、蛍光体スラリーに粘性付与剤として配合されるニトロセルロースの配合量を増大させることにより、蛍光体被膜の均一性および蛍光ランプの輝度を改善する方法が開示されている（例えば、特許文献４参照）。
【特許文献１】特開平０４−３１２７４１号公報
【特許文献２】特開平０６−３４９４０５号公報
【特許文献３】特許第３３８１６８８号公報
【特許文献４】特許第３３３６５９８号公報
【発明の開示】
【発明が解決しようとする課題】
【０００６】
しかしながら、上記のガラス管内部に加圧気体を流入して、蛍光体スラリーを強制排出する方法、ガラス管の下端に横方向に高速で空気を流動させて、下端に詰まる蛍光体スラリーを除去する方法、および、ガラス管を回転させて、ガラス管の内面に膜厚の均一な蛍光体被膜を形成する方法では、製造装置の改造が必要であることや、蛍光体スラリーの配合を変更する度に製造条件も検討し直さなければならないという問題があった。
また、蛍光体スラリーにおけるニトロセルロースの配合量を増大させて、蛍光体被膜の均一性および蛍光ランプの輝度を改善する方法では、ニトロセルロースの配合量を増大させると、蛍光体スラリーの粘度も増大し、ガラス管内に蛍光体スラリーを吸い上げることが困難になるだけではなく、この蛍光体スラリーを焼成して形成された蛍光体被膜には残留有機物が多く含まれるため、蛍光ランプの輝度が低下するという問題があった。
【０００７】
本発明は、上記事情に鑑みてなされたものであって、蛍光体スラリーをガラス管の内面に十分に付着させることが可能であり、かつ、蛍光体スラリーにおける蛍光体の安定した懸濁状態を保つことができるニトロセルロース溶液およびその製造方法、このニトロセルロース溶液を用いた蛍光体スラリーおよびその製造方法、この蛍光体スラリーを用いて形成された蛍光体被膜、この蛍光体被膜が設けられた蛍光ランプを提供することを目的とする。
【課題を解決するための手段】
【０００８】
本発明者等は、上記課題を解決するために鋭意研究を行った結果、酢酸ブチルにニトロセルロースを十分に溶解させてニトロセルロース溶液を調製し、このニトロセルロース溶液を用いて蛍光体スラリーを調製することにより、この蛍光体スラリーに適度な粘性を付与して、この蛍光体スラリーをガラス管の内面に十分に付着することができるとともに、この蛍光体スラリーにおいて、蛍光体の安定した懸濁状態を保つことができるため、この蛍光体スラリーを用いて、膜厚の均一な蛍光体被膜を形成することができることを見出し、本発明を完成するに至った。
【０００９】
すなわち、本発明のニトロセルロース溶液は、ニトロセルロースと、酢酸ブチルとを含有してなるニトロセルロース溶液であって、前記ニトロセルロースの平均重合度は４００以上かつ２０００以下、前記ニトロセルロースの含有率が１重量％のときの粘度は２ｍＰａ・ｓ以上かつ２０ｍＰａ・ｓ以下であることを特徴とする。
【００１０】
本発明のニトロセルロース溶液の製造方法は、ニトロセルロースと、酢酸ブチルとを含有してなるニトロセルロース溶液の製造方法であって、前記ニトロセルロースと前記酢酸ブチルを混合して混合溶液とし、該混合溶液を超音波処理することを特徴とする。
【００１１】
本発明の蛍光体スラリーは、ニトロセルロースと酢酸ブチルとを含有してなり、前記ニトロセルロースの平均重合度は４００以上かつ２０００以下、前記ニトロセルロースの含有率が１重量％のときの粘度は２ｍＰａ・ｓ以上かつ２０ｍＰａ・ｓ以下であるニトロセルロース溶液と、蛍光体とを含有してなることを特徴とする。
【００１２】
本発明の蛍光体スラリーの製造方法は、ニトロセルロースと酢酸ブチルとを含有してなるニトロセルロース溶液と、蛍光体とを含有してなる蛍光体スラリーの製造方法であって、前記ニトロセルロース溶液と前記蛍光体を混合して混合物とし、該混合物を超音波処理することを特徴とする。
【００１３】
本発明の蛍光体被膜は、ニトロセルロースと酢酸ブチルとを含有してなり、前記ニトロセルロースの平均重合度は４００以上かつ２０００以下、前記ニトロセルロースの含有率が１重量％のときの粘度は２ｍＰａ・ｓ以上かつ２０ｍＰａ・ｓ以下であるニトロセルロース溶液と、蛍光体とを含有してなる蛍光体スラリーを用いて形成してなることを特徴とする。
【００１４】
本発明の蛍光ランプは、ニトロセルロースと酢酸ブチルとを含有してなり、前記ニトロセルロースの平均重合度は４００以上かつ２０００以下、前記ニトロセルロースの含有率が１重量％のときの粘度は２ｍＰａ・ｓ以上かつ２０ｍＰａ・ｓ以下であるニトロセルロース溶液と、蛍光体とを含有してなる蛍光体スラリーを用いて形成した蛍光体被膜が、透光性封止管の内部に設けられてなることを特徴とする。
【発明の効果】
【００１５】
本発明のニトロセルロース溶液によれば、ニトロセルロースと、酢酸ブチルとを含有してなるニトロセルロース溶液であって、前記ニトロセルロースの平均重合度は４００以上かつ２０００以下、前記ニトロセルロースの含有率が１重量％のときの粘度は２ｍＰａ・ｓ以上かつ２０ｍＰａ・ｓ以下であるので、酢酸ブチルにニトロセルロースが十分に溶解することで、本発明のニトロセルロース溶液と蛍光体を含有してなる蛍光体スラリーの粘度が適度となり、この蛍光体スラリーをガラス管の内面に十分に付着（塗布）することができる。また、この蛍光体スラリーにおいて、蛍光体にニトロセルロースを十分に吸着させることができるので、蛍光体の安定した懸濁状態を保つことができ、この蛍光体スラリーを用いて、膜厚の均一な蛍光体被膜を形成することができる。
【００１６】
本発明のニトロセルロース溶液の製造方法によれば、前記ニトロセルロースと前記酢酸ブチルを混合して混合溶液とし、該混合溶液を超音波処理するので、酢酸ブチルにニトロセルロースが十分に溶解し、ニトロセルロース溶液の粘度が低下するので、このニトロセルロース溶液と蛍光体を配合してなる蛍光体スラリーにおいて、蛍光体にニトロセルロースを十分に吸着させることができ、蛍光体の安定した懸濁状態を保つことができる。
【００１７】
本発明の蛍光体スラリーによれば、ニトロセルロースと酢酸ブチルとを含有してなり、前記ニトロセルロースの平均重合度は４００以上かつ２０００以下、前記ニトロセルロースの含有率が１重量％のときの粘度は２ｍＰａ・ｓ以上かつ２０ｍＰａ・ｓ以下であるニトロセルロース溶液と、蛍光体とを含有してなるので、適度な粘度となって、ガラス管の内面に十分に付着（塗布）することができる。また、蛍光体にニトロセルロースが十分に吸着しているので、蛍光体の安定した懸濁状態を保つことができ、膜厚の均一な蛍光体被膜を形成することができる。
【００１８】
本発明の蛍光体スラリーの製造方法によれば、前記ニトロセルロース溶液と前記蛍光体を混合して混合物とし、該混合物を超音波処理するので、蛍光体にニトロセルロースを十分に吸着させることができ、蛍光体の安定した懸濁状態を保つことができる。
【００１９】
本発明の蛍光体被膜によれば、ニトロセルロースと酢酸ブチルとを含有してなり、前記ニトロセルロースの平均重合度は４００以上かつ２０００以下、前記ニトロセルロースの含有率が１重量％のときの粘度は２ｍＰａ・ｓ以上かつ２０ｍＰａ・ｓ以下であるニトロセルロース溶液と、蛍光体とを含有してなる蛍光体スラリーを用いて形成してなるので、膜厚が均一となり、この蛍光体被膜を設けた蛍光ランプは十分な輝度が得られる。
【００２０】
本発明の蛍光ランプによれば、ニトロセルロースと酢酸ブチルとを含有してなり、前記ニトロセルロースの平均重合度は４００以上かつ２０００以下、前記ニトロセルロースの含有率が１重量％のときの粘度は２ｍＰａ・ｓ以上かつ２０ｍＰａ・ｓ以下であるニトロセルロース溶液と、蛍光体とを含有してなる蛍光体スラリーを用いて形成した蛍光体被膜が、透光性封止管の内部に設けられてなるので、蛍光体被膜は膜厚が均一であるから、蛍光ランプとして十分な輝度を有する。
【発明を実施するための最良の形態】
【００２１】
本発明のニトロセルロース溶液およびその製造方法、蛍光体スラリーおよびその製造方法、蛍光体被膜、蛍光ランプの最良の形態について説明する。
なお、この形態は、発明の趣旨をより良く理解させるために具体的に説明するものであり、特に指定のない限り、本発明を限定するものではない。
【００２２】
「ニトロセルロース溶液」
本発明のニトロセルロース溶液は、ニトロセルロースと、酢酸ブチルとを含有してなるニトロセルロース溶液であって、前記ニトロセルロースの平均重合度は４００以上かつ２０００以下、前記ニトロセルロースの含有率が１重量％のときの粘度は２ｍＰａ・ｓ以上かつ２０ｍＰａ・ｓ以下の溶液である。
【００２３】
本発明のニトロセルロース溶液において、ニトロセルロースの平均重合度は４００以上かつ２０００以下であり、好ましくは６００以上かつ１０００以下である。
ニトロセルロースの平均重合度を４００以上かつ２０００以下とした理由は、ニトロセルロースの平均重合度が４００未満では、ニトロセルロース溶液の粘度が低く、蛍光体スラリーに十分な粘性を付与できず、ガラス管への蛍光体付着量が不十分となるからであり、一方、平均重合度が２０００を超えると、ニトロセルロース溶液の粘度が高いために蛍光体スラリーの流動性が低下し、ガラス管への塗布が困難となるからである。
【００２４】
また、本発明のニトロセルロース溶液において、ニトロセルロースの含有率は、１重量％以上かつ２重量％以下であり、好ましくは１重量％以上かつ１．５重量％である。
ニトロセルロースの含有率が１重量％未満では、本発明のニトロセルロース溶液と蛍光体を含有してなる蛍光体スラリーは十分な粘度が得られず、この蛍光体スラリーをガラス管の内面に十分に付着（塗布）することができない。加えて、この蛍光体スラリーにおいて、蛍光体にニトロセルロースを十分に吸着させることができず、蛍光体の安定した懸濁状態を保つことができないため、この蛍光体スラリーを用いて、膜厚の均一な蛍光体被膜を形成することができない。一方、ニトロセルロースの含有率が２重量％を超えると、本発明のニトロセルロース溶液と蛍光体を含有してなる蛍光体スラリーは粘度が高くなり過ぎて、蛍光体の安定した懸濁状態を保つことができないため、この蛍光体スラリーを用いて、膜厚の均一な蛍光体被膜を形成することができない。
【００２５】
また、本発明のニトロセルロース溶液において、ニトロセルロースの含有率が１重量％のときの粘度は２ｍＰａ・ｓ以上かつ２０ｍＰａ・ｓ以下であり、好ましくは１０ｍＰａ・ｓ以上かつ２０ｍＰａ・ｓ以下である。
ニトロセルロースの含有率が１重量％のときの粘度を２ｍＰａ・ｓ以上かつ２０ｍＰａ・ｓ以下とした理由は、ニトロセルロースの含有率が１重量％のときの粘度が２ｍＰａ・ｓ未満では、蛍光体スラリーに十分な粘性を付与できず、ガラス管への蛍光体付着量が不十分となるからであり、一方、ニトロセルロースの含有率が１重量％のときの粘度が２０ｍＰａ・ｓを超えると、ニトロセルロースが十分に溶解しなくなり、本発明のニトロセルロース溶液と蛍光体を含有してなる蛍光体スラリーは、蛍光体の安定した懸濁状態を保つことができないため、この蛍光体スラリーを用いて、膜厚の均一な蛍光体被膜を形成することができないからである。
【００２６】
本発明のニトロセルロース溶液によれば、ニトロセルロースの平均重合度は４００以上かつ２０００以下、ニトロセルロースの含有率が１重量％のときの粘度は２ｍＰａ・ｓ以上かつ２０ｍＰａ・ｓ以下であるので、酢酸ブチルにニトロセルロースが十分に溶解しているから、本発明のニトロセルロース溶液と蛍光体を含有してなる蛍光体スラリーは適度な粘度が得られ、この蛍光体スラリーをガラス管の内面に十分に付着（塗布）することができる。また、この蛍光体スラリーにおいて、蛍光体にニトロセルロースを十分に吸着させることができるので、蛍光体の安定した懸濁状態を保つことができ、この蛍光体スラリーを用いて、膜厚の均一な蛍光体被膜を形成することができる。
【００２７】
「ニトロセルロース溶液の製造方法」
本発明のニトロセルロース溶液の製造方法は、ニトロセルロースと酢酸ブチルを所定の割合で配合し、攪拌混合して混合溶液とし、この混合溶液を超音波処理することにより、酢酸ブチルにニトロセルロースを十分に溶解させて、ニトロセルロースの含有率が１重量％のときの粘度が２ｍＰａ・ｓ以上かつ２０ｍＰａ・ｓ以下であるニトロセルロース溶液を調製する。
【００２８】
ニトロセルロースと酢酸ブチルの混合溶液の超音波処理としては、ニトロセルロース１００gに対して周波数２０ｋＨｚ〜２００ｋＨｚにて、１０秒間〜１０００秒間行うことが好ましく、周波数２０ｋＨｚ〜５０ｋＨｚにて、３０秒間〜３００秒間行うことがより好ましい。
【００２９】
また、ニトロセルロースと酢酸ブチルの混合溶液の超音波処理は、酢酸ブチルにニトロセルロースを溶解する際、あるいは、本発明のニトロセルロース溶液を用いて蛍光体スラリーを製造する直前に行う。
【００３０】
本発明のニトロセルロース溶液の製造方法によれば、ニトロセルロースと酢酸ブチルを混合して混合溶液とし、この混合溶液を超音波処理するので、酢酸ブチルにニトロセルロースが十分に溶解し、ニトロセルロース溶液の粘度が低下して、ニトロセルロースの含有率が１重量％のときの粘度は２ｍＰａ・ｓ以上かつ２０ｍＰａ・ｓ以下となるから、このニトロセルロース溶液と蛍光体を含有してなる蛍光体スラリーにおいて、蛍光体にニトロセルロースを十分に吸着させることができ、蛍光体の安定した懸濁状態を保つことができる。なお、ニトロセルロース溶液において、酢酸にニトロセルロースが十分に溶解していないと、ニトロセルロース分子間の絡まりにより、ニトロセルロースの見かけ上の分子量が大きくなり、結果として、ニトロセルロース溶液の粘度が高くなる。すると、このニトロセルロース溶液と蛍光体を配合してなる蛍光体スラリーにおいて、蛍光体の安定した懸濁状態を保つことができなくなる。
【００３１】
「蛍光体スラリー」
本発明の蛍光体スラリーは、ニトロセルロースと酢酸ブチルとを含有してなり、前記ニトロセルロースの平均重合度は４００以上かつ２０００以下、前記ニトロセルロースの含有率が１重量％のときの粘度は２ｍＰａ・ｓ以上かつ２０ｍＰａ・ｓ以下であるニトロセルロース溶液と、蛍光体とを含有してなるスラリーである。
【００３２】
本発明の蛍光体スラリーにおいては、ニトロセルロース溶液は、上述の本発明のニトロセルロース溶液が用いられる。
【００３３】
蛍光体としては、Ｙ２Ｏ３：Ｅｕなどの赤色系発光蛍光体、（ＳｒＣａＢａＭｇ）５（ＰＯ４）３Ｃｌ：Ｅｕなどの青色系発光蛍光体、ＬａＰＯ４：Ｃｅ，Ｔｂなどの緑色系発光蛍光体の混合物が用いられる。
【００３４】
本発明の蛍光体スラリーにおいて、ニトロセルロース溶液の含有率は、１０重量％以上かつ９０重量％以下であることが好ましく、より好ましくは３０重量％以上かつ５０重量％である。
ニトロセルロース溶液の含有率が１０重量％以上かつ９０重量％以下であることが好ましい理由は、ニトロセルロース溶液の含有率が１０重量％未満では、蛍光体スラリーは十分な粘性が得られず、この蛍光体スラリーをガラス管の内面に十分に付着（塗布）することができなくなる上に、この蛍光体スラリーにおいて、蛍光体にニトロセルロースを十分に吸着させることができず、蛍光体の安定した懸濁状態を保つことができないため、この蛍光体スラリーを用いて、膜厚の均一な蛍光体被膜を形成することができなくなるおそれがあるからであり、一方ニトロセルロース溶液の含有率が９０重量％を超えると、蛍光体スラリーは粘性が高くなり過ぎて、蛍光体の安定した懸濁状態を保つことができなくなるため、この蛍光体スラリーを用いて、膜厚の均一な蛍光体被膜を形成することができなくなるおそれがあるからである。
【００３５】
本発明の蛍光体スラリーにおいて、蛍光体の含有率は、１０重量％以上かつ９０重量％以下であることが好ましく、より好ましくは３０重量％以上かつ５０重量％である。
蛍光体の含有率が１０重量％以上かつ９０重量％以下であることが好ましい理由は、蛍光体の含有率が１０重量％未満では、この蛍光体スラリーを用いて形成された蛍光体被膜を有する蛍光ランプは十分な輝度が得られないからであり、一方、蛍光体の含有率が９０重量％を超えると、蛍光体スラリー中におけるニトロセルロース溶液の含有量が相対的に低下し、スラリーに十分な粘性が付与できないからである。
【００３６】
本発明の蛍光体スラリーには、用途や仕様に応じて、結着剤、溶媒、分散剤などを含有していてもよい。
結着剤としては、酸化アルミニウム（Ａｌ２Ｏ３）粒子を酢酸ブチルに分散してなる分散液、低融点ガラス粒子の酢酸ブチル分散液などが用いられる。
【００３７】
溶媒としては、水および／または有機溶媒であるが、その他、高分子モノマーやオリゴマーの単体、もしくはこれらの混合物などの有機高分子も好適に用いられる。
上記の有機溶媒としては、例えば、メタノール、エタノール、２−プロパノール、ブタノール、ジアセトンアルコール、フルフリルアルコール、エチレングリコール、ヘキシレングリコールなどのアルコール類；酢酸メチル、酢酸エチルなどのエステル類；ジエチルエーテル、エチレングリコールモノメチルエーテル（メチルセロソルブ）、エチレングリコールモノエチルエーテル（エチルセロソルブ）、エチレングリコールモノブチルエーテル（ブチルセロソルブ）、ジエチレングリコールモノメチルエーテル、ジエチレングリコールモノエチルエーテルなどのエーテル類；アセトン、メチルエチルケトン、アセチルアセトン、アセト酢酸エステルなどのケトン類；トルエン、キシレンなどの芳香族炭化水素などのうち１種または２種以上を用いることができる。
【００３８】
本発明の蛍光体スラリーによれば、ニトロセルロースと酢酸ブチルとを含有してなり、ニトロセルロースの平均重合度は４００以上かつ２０００以下、ニトロセルロースの含有率が１重量％のときの粘度は２ｍＰａ・ｓ以上かつ２０ｍＰａ・ｓ以下であるニトロセルロース溶液と、蛍光体とを含有してなるので、本発明の蛍光体スラリーは、適度な粘度となって、ガラス管の内面に十分に付着（塗布）することができる。また、蛍光体にニトロセルロースが十分に吸着しているので、蛍光体の安定した懸濁状態を保つことができ、膜厚の均一な蛍光体被膜を形成することができる。
【００３９】
「蛍光体スラリーの製造方法」
本発明の蛍光体スラリーの製造方法は、ニトロセルロースと酢酸ブチルとを含有してなるニトロセルロース溶液と、蛍光体とを所定の割合で配合し、攪拌混合して混合物とし、この混合物を超音波処理することにより、ニトロセルロース溶液に蛍光体を十分に分散させ、蛍光体にニトロセルロースを十分に吸着させて、蛍光体スラリーを調製する。
【００４０】
ニトロセルロースと酢酸ブチルの混合溶液を超音波処理は、ニトロセルロース１００gに対して周波数２０ｋＨｚ〜２００ｋＨｚにて、１０秒間〜１０００秒間行うことが好ましく、周波数２０ｋＨｚ〜５０ｋＨｚにて、３０秒間〜３００秒間行うことがより好ましい。
【００４１】
本発明の蛍光体スラリーの製造方法によれば、ニトロセルロース溶液と蛍光体を混合して混合物とし、この混合物を超音波処理するので、蛍光体にニトロセルロースを十分に吸着させることができ、蛍光体の安定した懸濁状態を保つことができる。
【００４２】
「蛍光体被膜」
本発明の蛍光体被膜は、ニトロセルロースと酢酸ブチルとを含有してなり、ニトロセルロースの平均重合度は４００以上かつ２０００以下、ニトロセルロースの含有率が１重量％のときの粘度は２ｍＰａ・ｓ以上かつ２０ｍＰａ・ｓ以下であるニトロセルロース溶液と、蛍光体とを含有してなる蛍光体スラリーを用いて形成してなる被膜である。
【００４３】
本発明の蛍光体被膜においては、蛍光体スラリーは、上述の本発明の蛍光体スラリーが用いられる。
【００４４】
本発明の蛍光体被膜を製造するには、基材上に、本発明の蛍光体スラリーを塗布して塗布膜を形成し、次いで、この塗布膜を、大気中にて乾燥または乾燥・熱処理する。
基材としては、熱処理温度に耐える基材であればよく、ガラス基材、透光性のセラミックス基材などが好適に用いられる。
特に、この蛍光体被膜を蛍光ランプに適用する場合には、蛍光ランプの仕様に適合可能なガラス管が好適に用いられる。
【００４５】
蛍光体スラリーの塗布に際しては、形成された後の蛍光体被膜の膜厚が０．１μｍ〜１０μｍ、特に好ましくは０．３μｍ〜３μｍとなるような塗布量とすることが好ましい。
蛍光体スラリーの塗布方法としては、平面バックライトでも使用できることから、スピンコート法、ロールコート法、スプレーコート法、バーコート法、ディップコート法、メニスカスコート法、吸上げ塗工法、フローコート法など、通常のウエットコート法を用いることができる。特に、蛍光ランプのようにガラス管の内面に蛍光体被膜を形成する場合、吸上げ塗工法、フローコート法などが好適に用いられる。
【００４６】
塗布膜の乾燥温度は、蛍光体スラリーに含まれる溶媒が充分に散逸する温度であればよく、例えば、常温〜１５０℃とする。
この乾燥工程では、塗布膜が充分乾燥すればよく、加熱だけの乾燥でもよく、空気を吹き付けてもよい。具体的には、常温のエアブローでも、熱風を吹き付けてもよい。
塗布膜の熱処理は、３００℃〜１０００℃の範囲の温度にて、蛍光体被膜に不具合が生じない範囲で所定時間行う。
また、この熱処理は、基材上に保護膜および本発明の蛍光体被膜を順次形成した場合には、保護膜と同時に行ってもよい。
このようにして本発明の蛍光体被膜が得られる。
【００４７】
本発明の蛍光体被膜によれば、ニトロセルロースと酢酸ブチルとを配合してなり、ニトロセルロースの平均重合度は４００以上かつ２０００以下、ニトロセルロースの含有率が１重量％のときの粘度は２ｍＰａ・ｓ以上かつ２０ｍＰａ・ｓ以下であるニトロセルロース溶液と、蛍光体とを含有してなる蛍光体スラリーを用いて形成したものであるので、膜厚が均一となり、この蛍光体被膜を設けた蛍光ランプは十分な輝度が得られる。
【００４８】
「蛍光ランプ」
図１は、本発明の蛍光ランプの一実施形態を示し、蛍光ランプの長手方向に沿う概略断面図である。図２は、図１のＡ−Ａ線に沿う概略断面図である。
【００４９】
この実施形態の蛍光ランプ１０は、本発明の蛍光体スラリーを用いて形成した蛍光体被膜１３が、透光性封止管１１の内部に設けられてなるものである。
透光性封止管１１は、ガラス管１６と、その両端を封止している封止部材１７，１７とから構成されている。
保護膜１２は、透光性封止管１１の内壁全体（内面）に形成されており、電子放射機能を有している。
【００５０】
蛍光体被膜１３は、保護膜１２上に形成されている。
電極１４は、透光性封止管１内の両端部側にそれぞれ設けられている。
また、リード線１５は、それぞれの電極１４に電気的に接続されている。
封入ガスＧは、透光性封止管１内に封入されたガスであり、この封入ガスＧは、水銀、アルゴンなどの希ガス、および、窒素などの不活性ガスから構成されている。
【００５１】
この蛍光ランプ１０は、本発明の蛍光体スラリーを用いて形成した蛍光体被膜１３が、透光性封止管１１の内部に設けられてなるので、蛍光体被膜１３は膜厚が均一であるから、蛍光ランプとして十分な輝度を有する。
【００５２】
なお、この実施形態の蛍光ランプ１０では、透光性封止管１１の内壁全体に電子放射機能を有する保護膜１２を成膜し、この電子放射機能を有する保護膜１２上に蛍光体被膜１３を成膜した構成としたが、この蛍光体被膜１３上にさらに電子放射機能を有する保護膜１２を成膜した３層構造としてもよく、また、透光性封止管１１の内壁全体に蛍光体被膜１３を成膜し、この蛍光体被膜１３上に電子放射機能を有する保護膜１２を成膜した構成としてもよい。
【実施例】
【００５３】
以下、実施例により本発明をさらに具体的に説明するが、本発明は以下の実施例に限定されるものではない。
【００５４】
「実施例１」
（ニトロセルロース溶液の調製）
ニトロセルロース（平均重合度約８００、ＨＩ−２０００、旭化成社製）１重量部、酢酸ブチル９９重量部を配合し、２４時間、攪拌混合してニトロセルロース溶液を調製した。
このニトロセルロース溶液１００ｇを、超音波発生器により２０ｋＨｚにて３０秒間、超音波処理した。
【００５５】
（蛍光体スラリーの調製）
蛍光体３５重量部、上記のニトロセルロース溶液５５重量部、結着剤１０重量部を配合し、攪拌混合して蛍光体スラリーを調製した。
蛍光体としては、赤色系発光蛍光体：Ｙ２Ｏ３：Ｅｕ、青色系発光蛍光体：（ＳｒＣａＢａＭｇ）５（ＰＯ４）３Ｃｌ：Ｅｕ、緑色系発光蛍光体：ＬａＰＯ４：Ｃｅ，Ｔｂの混合物を用いた。
結着剤としては、酸化アルミニウム（Ａｌ２Ｏ３）粒子１０重量部を、酢酸ブチル９０重量部に分散してなる分散液（住友大阪セメント社製）を用いた。
【００５６】
（蛍光体被膜付きガラス管の作製）
内径２ｍｍ、外径４ｍｍ、長さ１００ｍｍの直管ガラスを用意し、このガラス管の下端を上記の蛍光体スラリーに浸漬した後、ガラス管内に蛍光体スラリーを吸い上げることにより、ガラス管の内面に蛍光体スラリーを塗布した。
次いで、自重により余分な蛍光体スラリーがガラス管外に排出された後、焼成炉中で６００℃にて６０分間焼成し、蛍光体被膜付きガラス管を得た。
【００５７】
「実施例２」
超音波発生器によるニトロセルロース溶液の超音波処理時間を４５秒間とした以外は実施例１と同様にして、蛍光体被膜付きガラス管を得た。
【００５８】
「実施例３」
超音波発生器によるニトロセルロース溶液の超音波処理時間を６０秒間とした以外は実施例１と同様にして、蛍光体被膜付きガラス管を得た。
【００５９】
「実施例４」
超音波発生器によるニトロセルロース溶液の超音波処理時間を３００秒間とした以外は実施例１と同様にして、蛍光体被膜付きガラス管を得た。
【００６０】
「比較例１」
超音波発生器によるニトロセルロース溶液の超音波処理を行わなかった以外は実施例１と同様にして、蛍光体被膜付きガラス管を得た。
【００６１】
「比較例２」
超音波発生器によるニトロセルロース溶液の超音波処理時間を２０００秒間とした以外は実施例１と同様にして、蛍光体被膜付きガラス管を得た。
【００６２】
［評価］
実施例１〜４および比較例１、２の各々について、ニトロセルロース溶液の粘度、蛍光体被膜付きガラス管における蛍光体被膜の膜厚の均一性を、下記の方法により評価した。
（１）ニトロセルロース溶液の粘度
ウベローデ粘度計によりニトロセルロース溶液の動粘度を測定し、浮秤法によりニトロセルロース溶液の比重を測定した後、これらの動粘度および比重を用いて、ニトロセルロース溶液の粘度を算出した。
【００６３】
（２）蛍光体被膜の膜厚の均一性
ガラス管の内面に形成された蛍光体被膜の膜厚の均一性を目視により確認した。
これらの評価結果を表１に示す。
【００６４】
【表１】
2008303238.tif 000002
【００６５】
これらの評価結果によれば、実施例１〜４は、ニトロセルロース溶液の粘度が適度な範囲（２ｍＰａ・ｓ以上かつ２０ｍＰａ・ｓ以下）内にあるので、このニトロセルロース溶液を用いて調製した蛍光体スラリーでは蛍光体にニトロセルロースが十分に吸着されているから、この蛍光体スラリーにより形成された蛍光体被膜は、膜厚が均一であることが分かった。
一方、比較例１は、ニトロセルロース溶液の粘度が２３ｍＰａ・ｓであるため、このニトロセルロース溶液を用いて調製した蛍光体スラリーでは蛍光体にニトロセルロースが十分に吸着されていないから、この蛍光体スラリーにより形成された蛍光体被膜は、膜厚が均一でないことが分かった。
また、比較例２は、ニトロセルロース溶液の粘度が１．５ｍＰａ・ｓであるため、このニトロセルロース溶液を用いて調製した蛍光体スラリーでは蛍光体にニトロセルロースが十分に吸着されていないから、この蛍光体スラリーにより形成された蛍光体被膜は、膜厚が均一でないことが分かった。
【図面の簡単な説明】
【００６６】
【図１】本発明の蛍光ランプの一実施形態を示し、蛍光ランプの長手方向に沿う概略断面図である。
【図２】図１のＡ−Ａ線に沿う概略断面図である。
【符号の説明】
【００６７】
１０  蛍光ランプ
１１  透光性封止管
１２  電子放射機能を有する保護膜
１３  蛍光体層
１４  電極
１５  リード線
１６  ガラス管
１７  封止部材
Ｇ  封入ガス
【図１】
2008303238.tif 000003
【図２】
2008303238.tif 000004